(57)【要約】【解決手段】  水溶性ポリビニルアルコールのようなヒドロキシ基を含有する極性ポリマー、及びテトラアルコキシシラン及び正電荷の表面を有する変性シリカナノ粒子をさらに含有するコーティング組成物は、低屈折率、良好な透過率及び低い曇り価のような有利な特性を示す。【選択図】なし【特許請求の範囲】
【請求項１】
好ましくは水溶性の極性ポリマーを含有し、及びテトラエトキシシランのようなテトラアルコキシシラン、及び、正電荷の表面を有する変性シリカナノ粒子をさらに含有する、
コーティング組成物。
【請求項２】
前記極性ポリマーが、ヒドロキシ基を含有するポリマーであって、ビニルアルコール、ヒドロキシアルキルアクリレートのポリマー、及びビニルアルコール及び／又はヒドロキシアルキルアクリレート及び／又はヒドロキシアルキルメタクリレートから誘導される少なくとも９０％の繰り返し単位からなるコポリマーから好ましく選択される、請求項１に記載の組成物。
【請求項３】
前記極性ポリマーが、ポリビニルアルコールであり、及び前記テトラアルコキシシランがテトラエトキシシランである、請求項１又は２に記載の組成物。
【請求項４】
前記組成物の総質量に基づき、
０．１〜１０％ｂ．ｗ．の極性ポリマー、
０．５〜２０％ｂ．ｗ．のテトラアルコキシシラン、
４〜２５％ｂ．ｗ．の正電荷の表面を有する変性シリカナノ粒子、
及び、
任意に０〜５質量％の水以外の更なる成分、
及び、全体で１００％となる量の水
を含有する
請求項１、２又は３に記載の組成物。
【請求項５】
前記組成物が、不揮発分の総質量に基づき、
３〜６０％（特に３〜３０％）ｂ．ｗ．の極性ポリマー、
１〜３０％（特に３〜３０％）ｂ．ｗ．のテトラアルコキシシラン、
３９〜９５％（特に８０〜９５％）ｂ．ｗ．の正電荷の表面を有する変性シリカナノ粒子、
及び、任意に
０〜１０質量％（特に０〜６質量％）の、極性有機溶媒、界面活性剤、更なるポリマー、更なる架橋剤、光安定化剤、抗酸化剤、レオロジー又はチキソトロピー剤及び／又はレベリング剤から選択される更なる成分
からなる、請求項１、２、３又は４に記載の組成物。
【請求項６】
前記変性シリカナノ粒子と前記極性ポリマーとの質量比が、１：１〜３５：１であり、及び好ましくは４：１〜２５：１の範囲である、請求項１〜５の何れか１項に記載の組成物。
【請求項７】
請求項１〜６の何れか１項に記載の組成物を乾燥させることにより得られ得る、特に多孔質コーティング層の形態にある、硬化組成物。
【請求項８】
光学コーティング、特に光学低反射用及び／又は反射防止用コーティングとして適した多孔質コーティングの製造方法であって、下記段階
ａ）固体の又は可撓性の基材を用意する段階、
ｂ）請求項１〜６の何れか１項に記載のコーティング組成物を、直接的な光学接触にて前記基材に適用する段階、そして
ｃ）段階（ｂ）において得られたコーティング層を乾燥させる段階
を含む、方法。
【請求項９】
前記段階（ａ）において用意された基材が、ガラス、ポリマーシート、ポリマーフィルム、金属、セラミックから選択され；及び／又は前記乾燥段階（ｃ）が、段階（ｂ）において得られたコーティング層を当該層の温度が５０℃以上に到達するように加熱することにより達成される、請求項８に記載の方法。
【請求項１０】
前記段階（ａ）において用意された基材が、透明ガラス、透明ポリマーシート、透明ポリマーフィルムのような光学的基材、並びに金属基材及び金属フィルムで被覆された金属基材から選択される、請求項８に記載の方法。
【請求項１１】
前記段階（ｃ）の後の層の厚さが、２０ｎｍ〜１００μｍ、特に１００ｎｍ〜２０μｍの範囲である、請求項８又は９又は１０に記載の方法。
【請求項１２】
表面の反射防止及び／又は疎水性減少及び／又は接着効果を得るための、及び／又は界面又は表面張力を改変するための、請求項１〜７の何れか１項に記載のコーティング組成物の使用方法。
【請求項１３】
反射防止及び／又は疎水性減少及び／又は接着性及び／又は界面若しくは表面張力改変効果を得るための方法であって、請求項１〜７の何れか１項に記載のコーティング組成物を用いて表面をコーティングする段階を含む、前記方法。
【発明の詳細な説明】
【技術分野】
【０００１】
本発明は、例えば、反射防止コーティング、光学素子又は多孔質基材のような光学上の目的のための、低屈折率の多孔質コーティングの製造用の新規組成物に、そのようなコーティングの製造方法に、及びそのようなコーティングの、例えば、光起電装置、セキュリティー要素又はセキュリティー機能、導波路用途（例えば、クラッド層）、照明用途、集光装置、光学接着剤における使用方法に関する。
【背景技術】
【０００２】
低屈折率のコーティングは、とりわけ光学素子の分野において、外気又は真空とガラス又は適したプラスチックのような光学用材料との間の表面における望ましくない反射を低減するために広く使用されている。特許文献１及び本願明細書に引用される文献に記載されるように、屈折率がこれらの典型的なバルク材料のそれと比較して低減された材料を得る簡便な方法は、多孔質相を得るための空隙の包含、例えば、そのような材料へ光学的に中性の粒子を取り入れることによるものである。光学的に中性の粒子とは、透過する光の顕著な吸収又は散乱を引き起こさない粒子と理解されるべきである。
【０００３】
多孔質層、及び粒子を含有する層もまた、印字可能な材料のインク受容層として使用されてきたか、又はそのような層を備えた表面の耐磨耗性の改良のために使用されてきた。特許文献２は、変性シリカ粒子、ポリビニルアルコール及びホウ酸を含有する、インクジェット式記録材料における使用のための幾つかのコーティングについて記載している。特許文献３は、ポリビニルアルコール中にシリカナノ粒子を分散させそして架橋させることにより製造される強化コーティングについて記載している。
【０００４】
特許文献４は、ＳｉＯ２−ナノ粒子、マトリクスポリマー及びシラン結合剤を含有する反射防止コーティングを提案しており；同様のコーティングが、引用文献５に記載されている。引用文献６及び引用文献７は、ポリマーマトリクスがホウ酸で硬化されたポリビニルアルコールに典型的に基づく光学用途のための幾つかのナノ多孔質層を開示しており；特許文献７の層は、正電荷を有する表面（ＰＣＳ）を有するシリカ粒子を含有し、そして１．２より低い屈折率を示している。
【先行技術文献】
【特許文献】
【０００５】
【特許文献１】米国特許第７８２１６９１号公報
【特許文献２】国際出願公開第２００６／０４０３０４号公報
【特許文献３】国際出願公開第２０１４／１９３５７３号公報
【特許文献４】国際出願公開第２０１３／０１９７７０号公報
【特許文献５】国際出願公開第２０１３／０５５９５１号公報
【特許文献６】国際出願公開第２００８／０１１９１９号公報
【特許文献７】国際出願公開第２０１３／１１７３３４号公報
【発明の概要】
【０００６】
親水性ポリマーの架橋マトリクス中のシリカ粒子に基づく低屈折率のナノ多孔質層が、驚くべきことに、低い曇り価、ＵＶ曝露及び／又は湿度に対する曝露に対する良好な安定性、ポリマー基材、例えばＰＥＴ又は親水性ポリマーの更なる層への接着性のような良好な機械的及び光学的特性を示し、そしてそのような層が、テトラエトキシシラン（ＴＥＯＳ）のようなアルコキシシランが架橋剤として使用された場合にもそのような更なる層に好都合に積層され得ることが見出された。ホウ素化合物に代えてシラン架橋剤を使用することは、そのような材料の環境適合性をさらに改良し得る。低反射率の効果以外に、本発明の多孔質コーティングは、界面張力を改変し、疎水性を低減し、そして層間接着を改良するのにさらに有用である。特に低い反射特性を示す材料を得るのに簡便な方法は、典型的には、そのような材料中のシリカ粒子と親水性ポリマーとの質量比として表される粒子含有量を高めることである。粒子充填量に対する屈折率の依存性を、下記表に示す（下記実施例３の対照組成物中に示される、変性ＳｉＯ２ナノ粒子、ポリビニルアルコール及び水を含有する組成物）。
【０００７】
【表１】
2020513471.tif 000002
【０００８】
本発明によるそのような高い粒子充填量の材料が特に低い曇り価を示すことは、本発明の更なる利点である。
【０００９】
したがって、本発明は、第１には、
ａ）極性ポリマー、
ｂ）テトラアルコキシシラン、及び
ｃ）正電荷の表面を有する変性シリカナノ粒子
を含有する組成物に関する。
【００１０】
極性ポリマー成分（ａ）は、通常、水溶性であるか、又は水に良好な分散性を有する、及び／又はヒドロキシ基を含有する。そのようなポリマーの例としては、ポリビニルアルコール、ヒドロキシアクリレート及びビニルアルコール及び／又はヒドロキシアクリレートのコポリマーであり；典型的には、そのようなコポリマーは、少なくとも３０％、好ましくは少なくとも５０％、より好ましくは少なくとも７０％、そして最も好ましくは少なくとも９０％の、ビニルアルコール、ヒドロキシアルキルアクリレート、ヒドロキシアルキルメタクリレートのようなヒドロキシ基含有の繰り返し単位からなる、ランダム又はブロックコポリマーであり得る。成分（ａ）として特に好ましいものは、ポリビニルアルコールである。好ましくは、極性ポリマー（ａ）は、均質な水溶液の形態で本発明による組成物に添加される。
【００１１】
テトラアルコキシシラン（ｂ）は、典型的には、式Ｓｉ（ＯＲ）４（式中、ＲはＣ１−Ｃ４アルキル基を表す。）；特に好ましいものはテトラエトキシシラン（ＴＥＯＳ）である。
【００１２】
本発明の成分（ｃ）に有用な正電荷の表面を有するシリカナノ粒子並びにそれらの製造方法は、当業者に良く知られている（例えば特許文献７参照のこと）。これらの粒子は、ゼータ電位が０ｍＶより高い、典型的は、＋２０ｍＶより高いことを特徴とし；例えば、ゼータ電位が＋２０〜＋５０ｍＶの範囲である。製造法に応じて、これらの粒子は、典型的には一定量のアルミニウム及び／又はジルコニウムを含有する。したがって、本発明の粒子を含有する懸濁液は、典型的には、ｐＨ７以下である。これらの種類の有用な粒子は、商業上入手可能であり、例えばカボット社（Ｃａｂｏｔ  Ｃｏｒｐ．）（米国）からのＣＡＢ−Ｏ−ＳＰＥＲＳＥ（登録商標）ＰＧ０２２である。
【００１３】
本発明の組成物中に存在するシリカナノ粒子は、典型的には、動的光散乱により決定される、１０〜５００ｎｍの範囲、好ましくは２０〜２００ｎｍ、より好ましくは３０〜１５０ｎｍの範囲、例えば７０〜１２０ｎｍの平均粒径を有する。上述のような酸化ケイ素粒子は、典型的には凝集体であり、その第１粒子は、頻繁に１〜５０ｎｍの範囲、特に５〜２０ｎｍ（透過電子顕微鏡法により決定される）の直径を示す。上記寸法範囲のこれらの粒子は、通常、「ナノ粒子」と称され、；上記寸法範囲（平均粒径とも称される）は、試料の（凝集体の）５０質量％がより大きい直径を有し、そして他の５０質量％がより小さい直径を有する直径として言及される。また、凝集体の直径は、他の技術、例えば、遠心沈降粒径分析器によっても測定され得る。
【００１４】
変性シリカナノ粒子と極性ポリマーとの質量比は、典型的には１：１以上、例えば、１：１〜３５：１の範囲である。低屈折率の材料を得るためには、変性シリカナノ粒子：極性ポリマーの質量比は、１：１より高く、例えば１．５：１〜３５：１の範囲であるべきである。好ましい態様において、変性シリカナノ粒子：極性ポリマーの質量比は、２：１以上、特に４：１以上、例えば４：１〜３５：１、特に５：１〜３０：１、より特別には６：１〜３０：１、そして最も特別には７：１〜３０：１の範囲である。特別な技術的に重要な態様において、変性シリカナノ粒子：極性ポリマーの質量比は、８：１〜２５：１の範囲である。変性シリカナノ粒子は、好ましくは、典型的には約５〜約５０質量％の変性ナノ粒子を含有し、残余は主に水である水分散液の形態で、本発明の組成物に添加される。
【００１５】
本発明の組成物は、典型的には、水性組成物として、適した基材、典型的にはガラス又は更なる光学層のポリマーフィルムのような透明又は光学的基材上に適用され、そして乾燥され；そして乾燥は頻繁に硬化を促進し、そして水のような揮発物（のある程度）の除去をもたらす。
【００１６】
したがって、本発明は、第１には、とりわけコーティング組成物として有用な水性組成物を提供する。本組成物は、典型的には、組成物の総質量に基づき下記成分；
０．１〜１０％ｂ．ｗ．の極性ポリマー、特にヒドロキシ基を含有する水溶性ポリマー、
０．５〜２０％ｂ．ｗ．、特に０．５〜１６％ｂ．ｗ．のテトラアルコキシシラン、
４〜２５％ｂ．ｗ．の正電荷の表面を有する変性シリカナノ粒子、
及び、任意に
０〜５質量％の水以外の更なる成分を含有し、
及び、全体で１００％となる量の水
からなり、
変性シリカナノ粒子と極性ポリマーとの質量比が、上記の範囲である。
【００１７】
水以外の更なる成分は、典型的には、極性有機溶媒、界面活性剤、更なるポリマー、更なる架橋剤、光安定剤、抗酸化剤、レオロジー又はチキソトロピー剤及び／又はレベリング剤から選択される。抗酸化剤は、例えば、既知のフェノール系抗酸化剤から選択され得る。光安定剤は、典型的には、立体障害性アミンのような既知のラジカルスカベンジャー及び／又は紫外線吸収剤、特に、水性塗料に広く使用されるような水と一定の混和性を示すこれらの種類の極性の薬剤から選択される。幾つかの有用な成分の例は、とりわけ、Ｕｌｌｍａｎｎ’  Ｅｎｃｙｃｌｏｐｅｄｉａ  ｏｆ  Ｉｎｄｕｓｔｒｉａｌ  Ｃｈｅｍｉｓｔｒｙ，第５版、第Ａ１８巻、第４２９−４７１頁、ＶＣＨ、ヴァインハイム１９９１年  に記載されている。
【００１８】
湿潤組成物は、典型的には、スピンコーティング、バーコーティング、プリント、カーテンコーティングのようなコーティング技術により基材上に適用される。
【００１９】
好ましくは、本発明の１００％ｂ．ｗ．の不揮発性成分（以下「固形分」とも称する）とは、
３〜６０％（特に３〜３０％）ｂ．ｗ．の極性ポリマー、特にヒドロキシ基を含有する水溶性ポリマー、
１〜３０％（特に３〜３０％）ｂ．ｗ．のテトラアルコキシシラン、
３９〜９５％（特に８０〜９５％）ｂ．ｗ．の正電荷の表面を有する変性シリカナノ粒子、
及び、任意に０〜１０質量％（特に０〜６質量％）の上記の通りの更なる成分
からなる。
【００２０】
該組成物は、適用の後、例えば、空気又は窒素のような保護ガスの下で、減圧下、及び／又は加熱（例えば４０〜１００℃、特に５０〜８０℃）下で乾燥され得る。乾燥はまた、本発明の組成物の架橋（即ち、硬化）をももたらす。
【００２１】
界面活性剤は、典型的には、陽イオン性又は特に非イオン性である。特定の技術的関心の態様において、本発明の組成物は、界面活性剤を僅かしか含有しないか、又は含有せず；例えば、本発明のそのような組成物中の界面活性剤の量は、固形分の０〜１％ｂ．ｗ．、特に固形分の０．２％未満、例えば、固体の０．００１％〜０．２％ｂ．ｗ．の範囲である。
光安定剤及び抗酸化剤の量は、各々典型的に、極性ポリマーの０〜５％ｂ．ｗ．の範囲である。
【００２２】
従って、本発明は、上記湿潤組成物の乾燥によって得られ得る硬化組成物を更に提供する。
【００２３】
硬化は、通常、例えば、空気、乾燥ガス流（例えば、空気又は窒素）、減圧、高温（例えば、下記のとおり）、又はそのような手段の組み合わせの下での乾燥によって、行われる。硬化時間及び温度は重要ではなく、通常、硬化時間は、数秒から数分又は数時間の範囲であり得、一方で、硬化時間を短縮（典型的には１０分未満）するのにより高い温度（例えば、６０〜１２０℃）が使用され得、そして硬化時間を５分より長く（例えば、１０分以上）するためにはより低い温度（６０℃未満）が使用される。
【００２４】
全ての屈折率（ｒｅｆｒａｃｔｉｖｅ  ｉｎｄｉｃｅｓ）（「ｉｎｄｅｘ」とも称される）は、他に示されない限り、５１３．７ｎｍの放射線によって測定されるとおりである。典型的な実施態様において、用語「低屈折率」とは、１．０１から１．４未満、例えば１．０５以上１．３未満、特に１．０５以上１．２未満の範囲の屈折率を指す。
【００２５】
以下の実施例は本発明を詳細に説明するものである。他に示されない限り、反応は、標準的な条件、即ち、大気圧及び２２〜２５℃の範囲の温度として表現される室温（ｒ．ｔ．）において生じ；「終夜」とは、１２〜１５時間の時間を表し；百分率は他に示されない限り質量で与えられる。
【発明を実施するための形態】
【００２６】
略語：
ａｑ．  水溶液
ｂ．ｗ．  質量に基づく
ＰＶＡ  ポリビニルアルコール（実施例において使用：Ｍｏｗｉｏｌ（登録商標）９０−８８、クラレ社）
ＴＥＯＳ  テトラエトキシシラン（Ｓｉ（ＯＥｔ）４（実施例において使用：Ｗａｃｋｅｒ社からの９９％等級）
ＰＭＭＡ  ポリメチルメタクリレート（実施例において使用：ＥＶＯＮＩＫ、Ｆｏｌｉｅ  ｆａｒｂｌｏｓ  ９９５２４  ＧＴ、厚さ０．５ｍｍ）
ＰＥＴ  ポリエチレンテレフタレート（実施例において使用：ＤｕＰｏｎｔ  Ｔｅｉｊｉｎ  Ｆｉｌｍｓ，Ｍｅｌｉｎｅｘ  ＳＴ５０４）
【００２７】
実施例１：コーティング組成物の製造
特許文献７の実施例１に従い、クロロヒドロキシアルミニウム、ホウ酸、ギ酸水溶液、ｎ−ブチルアミノプロピルトリメトキシシラン、ヒュームドシリカ及び炭酸水素アンモニウム水溶液を、記載したとおりの量及び品質で使用して、正電荷を有するシリカ粒子を製造した。２３％ｂ．ｗ．の粒子を含有する分散液を、時折溶液を攪拌しながら１５分間超音波にかけ、そしてその後、１μｍのガラスファイバーシリンジフィルターを用いてろ過し、下記組成物に用いた。
【００２８】
下記の成分を開閉可能なガラスボトル中で混合した。
【００２９】
【表２】
2020513471.tif 000003
【００３０】
ホットプレート（１００℃）上での１時間の激しい攪拌下、混合物を６０℃に加熱し、そしてその後、攪拌下で室温まで冷却させた。気泡の大部分は終夜で収まった。
【００３１】
実施例２：コーティング組成物の製造
特許文献７の実施例２に従い、クロロヒドロキシアルミニウム、ｎ−ブチルアミノプロピルトリメトキシシラン、ヒュームドシリカ及び炭酸水素アンモニウム水溶液を、記載したとおりの量及び品質で使用して、正電荷を有するシリカ粒子を製造した。２５％ｂ．ｗ．の粒子を含有する分散液を、時折溶液を攪拌しながら１５分間超音波にかけ、そしてその後、１μｍのガラスファイバーシリンジフィルターを用いてろ過し、下記組成物に用いた。
【００３２】
下記の成分を開閉可能なガラスボトル中で混合した。
【００３３】
【表３】
2020513471.tif 000004
【００３４】
ホットプレート（１００℃）上での１時間の激しい攪拌下、混合物を６０℃に加熱し、そしてその後、攪拌下で室温まで冷却させた。気泡の大部分は終夜で収まった。
【００３５】
実施例３：バーコーティング用のコーティング組成物の製造
特許文献７の実施例２に従い、クロロヒドロキシアルミニウム、ｎ−ブチルアミノプロピルトリメトキシシラン、ヒュームドシリカ及び炭酸水素アンモニウム水溶液を、記載したとおりの量及び品質で使用して、正電荷を有するシリカ粒子を製造した。２５％ｂ．ｗ．の粒子を含有する分散液を約４０℃まで加熱し、そして６．６％ｂ．ｗ．のポリビニルアルコール溶液（クラレ製、Ｍｏｗｉｏｌ１８−８８）、脱イオン水及び、該当する場合には５．３％ｂ．ｗ．のＯｌｉｎ（登録商標）１０Ｇ（非イオン性界面活性剤、Ｆｉｔｚｇｅｒａｌｄ製）水溶液を添加した。当該混合物を数分間（５〜６０分間）攪拌し、そして該当する場合には、ＴＥＯＳ（９９％、Ｗａｃｋｅｒ社製）を添加した。コーティング前に、この溶液を室温まで冷却させた。
コーティング溶液の組成を、下記表に挙げる。
【００３６】
【表４】
2020513471.tif 000005
【００３７】
【表５】
2020513471.tif 000006
【００３８】
【表６】
2020513471.tif 000007
【００３９】
実施例４：コーティング溶液のバー−コーティング
マイヤー−バー（１０又は２５μｍ湿潤フィルム厚）を用いたバー−コーティングを介して、実施例３のコーティング溶液をガラス又はＰＥＴ基材上に適用した。１０μｍ又は２５μｍ厚の湿潤フィルムを空気中で１〜１０分間乾燥させ、そしてその後、８０℃において５分間加熱した。得られたフィルムについて、それらの透過率（ＢＹＫ、ＨａｓｅＧａｒｄ（登録商標）ｐｌｕｓ）、曇り価（ＡＳＴＭ  Ｄ１００３−１３；ＢＹＫ、ＨａｓｅＧａｒｄ（登録商標）ｐｌｕｓ）、乾燥フィルム厚（μｍ；Ｍｅｔｒｉｃｏｎ（登録商標）ｐｒｉｓｍ  ｃｏｕｐｌｅｒ  Ｍｏｄｅｌ  ２０１０／Ｍ）、及び屈折率（Ｍｅｔｒｉｃｏｎ（登録商標）ｐｒｉｓｍ  ｃｏｕｐｌｅｒ  Ｍｏｄｅｌ  ２０１０／Ｍ；この実施例中に言及される場合は、屈折率（「インデックス（ｉｎｄｅｘ）」として下記言及）は、５１３．７ｎｍの放射線によって測定された）の特性を評価した。これらの特性を下記表に挙げる。
【００４０】
【表７】
2020513471.tif 000008
【００４１】
【表８】
2020513471.tif 000009
【００４２】
【表９】
2020513471.tif 000010
【００４３】
本発明の乾燥ＬＲＩ層は、良好な光透過率及び低い曇り価を示した。
【００４４】
実施例５：ＬＲＩ−層のスピン−コーティング
実施例１又は２又は３の組成物を、適用前に、シリンジフィルター（ガラスファイバー、１μｍ）を介して濾過した。組成物の各々約３ｍＬを、以下のスピン−コート条件下で、１０ｃｍ×１０ｃｍのＰＭＭＡ又はガラスのシートの表面全体を覆うようにスピン−コーティングした。
【００４５】
【表１０】
2020513471.tif 000011
【００４６】
続いて、冷却空気又は窒素を用いて、湿潤コーティングを乾燥させた。乾燥中は、フィルムは再び透明になる前に先ず濁った。続いて、空気乾燥させたフィルムを、当該フィルムを完全に乾燥且つ架橋させるために、以下示される時間の間ホットプレートに置いた（ＰＭＭＡ基材において、１０分間、プレート温度５５℃；ガラス基材において、５分間、プレート温度１２０℃）。両基材において、２μｍの乾燥フィルム厚を得た。
【００４７】
実施例６：プリントローラーによるＬＲＩ層の適用
実施例３（３．２又は３．３）の組成物を、印字ローラーの表面に連続的に適用し、そして幅２７ｃｍのＰＥＴテープに転写させた。湿潤層を空気乾燥させ、そして６０℃のオーブン温度にて印字後、直接にオーブン中で架橋させた。
【００４８】
実施例７：セキュリティー機能における低屈折率インクの印字
６０．９７ｇの正電荷を有するシリカ粒子（２３％分散水溶液、Ｗｉｆａｇ  Ｐｏｌｙｔｉｐｅ社からのＨ５−０４２ＬＴ）を、２．７７％ポリビニルアルコール（Ｍｏｗｉｏｌ９０−８８、クラレ社）及び３２．９６ｇの水、３．３ｇのテトラエトキシシラン（９８％、Ｓｉｇｍａ  Ａｌｄｒｉｃｈ社から）と混合した。この混合物を６０℃において１時間加熱し、そして室温まで終夜冷却した。得られた３３０秒（０６／１９８７のＤｉｎ５３２１１；カップ４ｍｍ）のインク粘度を、１０％の水を添加することにより１２０秒に調節した。
【００４９】
印字条件
低屈折率インクを、ＵＶキャストセキュリティホログラム（基材  Ｍｅｌｉｎｅｘ５０６、Ｄｕｐｏｎｔ  Ｔｅｉｊｉｎ  Ｆｉｌｍｓ社）において、２０ｍ／分でグラビア印刷し、そして９０度において加熱した。
【００５０】
１２０ｌ／ｃｍのグラビアシリンダーを用いると、良好な透過率及びホログラム視認性が得られた。
【００５１】
オーバーコーティング
低屈折率のプリントされたインクを、ニトロセルロース透明ニス（１０質量％  ＤＨＭ１０／２５、Ｎｏｂｅｌ  Ｅｎｔｅｒｐｒｉｓｅ社、ｎ−プロピルアセテート中）を用いて、又はポリビニルアルコールベースの透明ニス（７質量％水溶液、Ｐｏｖａｌ９５−８８又はＰｏｖａｌ２３５、クラレ社）を用いてオーバーコーティングした。
【００５２】
同様のプロセスを、透明フィルム上のフレネル・レンズ又はタワー構造に使用した。
同様のプロセスを、紙及び板上のフレネル・レンズ又はタワー構造に使用した。
【００５３】
実施例８：バー−コーティングのためのコーティング組成物の製造
特許文献７の実施例２に従い、クロロヒドロキシアルミニウム、ｎ−ブチルアミノプロピルトリメトキシシラン、ヒュームドシリカ及び炭酸水素アンモニウム水溶液を、記載したとおりの量及び品質で使用して、正電荷を有するシリカ粒子を製造した。こうして、２５％ｂ．ｗ．分散液を得た。負の電荷を有するシリカ粒子を含有する溶液は、Ｃａｂｏｔ社から受領したまま（Ｃａｂ−Ｏ−Ｓｐｅｒｓｅ  ４０１２Ｋ、１３．１％ｂ．ｗ．）使用した。粒子の分散液を約４０℃に加熱し、そして６．９％ｂ．ｗ．のポリビニルアルコール（クラレ社、Ｍｏｗｉｏｌ１８−８８）、脱イオン水及び５．３％ｂ．ｗ．のＡｂｅｘ  ＥＰ１１０（陰イオン性界面活性剤、Ｓｏｌｂａｙ社）の水溶液を添加した。当該混合物を数分間（５〜６０分間）攪拌し、そして該当する場合には、ＴＥＯＳ（９９％、Ｗａｃｋｅｒ社）を添加した。コーティング前に、この溶液を室温まで冷却させた。
コーティング溶液の組成物を、下記表に挙げる。
【００５４】
【表１１】
2020513471.tif 000012
【００５５】
実施例９：コーティング溶液のバー−コーティング
マイヤー−バー（４０μｍ湿潤フィルム厚）を用いたバー−コーティングを介して、実施例８のコーティング溶液を、ガラス又はＰＥＴ基材上に適用した。４０μｍ厚の湿潤フィルムを空気中で１〜１０分間乾燥させ、そしてその後、８０℃において５分間加熱した。得られたフィルムについて、それらの透過率（ＢＹＫ、ＨａｓｅＧａｒｄ（登録商標）ｐｌｕｓ）、曇り価（ＡＳＴＭ  Ｄ１００３−１３；ＢＹＫ、ＨａｓｅＧａｒｄ（登録商標）ｐｌｕｓ）、乾燥フィルム厚（μｍ；Ｍｅｔｒｉｃｏｎ（登録商標）ｐｒｉｓｍ  ｃｏｕｐｌｅｒ  Ｍｏｄｅｌ  ２０１０／Ｍ）、及び屈折率（Ｍｅｔｒｉｃｏｎ（登録商標）ｐｒｉｓｍ  ｃｏｕｐｌｅｒ  Ｍｏｄｅｌ  ２０１０／Ｍ；この実施例中に言及される場合は、屈折率（「インデックス（ｉｎｄｅｘ）」として下記言及）は、５１３．７ｎｍの放射線によって測定された）の特性を評価した。これらの特性を下記表に挙げる。
【００５６】
【表１２】
2020513471.tif 000013
【００５７】
【表１３】
2020513471.tif 000014
【００５８】
本発明の陽イオン粒子を陰イオン性粒子に変えると、許容し得ない曇り価の増加を生じた。
【国際調査報告】
2020513471.tif 000015
2020513471.tif 000016
2020513471.tif 000017